АНТИСТАТИЧЕСКИЕ ИЛИ ПОЛУПРОВОДЯЩИЕ ПОЛИУРЕТАНОВЫЕ ЭЛАСТОМЕРЫ

4
6
1. Полупроводящий полиуретановый эластомер, содержащий, по меньшей мере, 0,3 вес.% агрегированной углеродной сажи в виде частиц, средний диаметр которых составляет 100 нм или менее, которая формирует в полиуретановом эластомере электропроводящий путь, причем полиуретановый эластомер получают, вводя в форполимер с концевыми изоцианатными группами агрегированную углеродную сажу в виде частиц, так чтобы поверхностное удельное сопротивление полиуретанового эластомера составляло от 1·10 до 1·10 Ом.
2. Полиуретановый эластомер по п.1, для которого углеродную сажу выбирают из числа Ketjenblack™ EC-600JD, Ketjenblack™ EC-330JMA и их комбинаций.
3. Полиуретановый эластомер по п.1, в котором углеродная сажа присутствует в количестве от 0,3 вес.% до 5 вес.%.
4. Полиуретановый эластомер по п.1, в котором частицы углеродной сажи обладают размером от 30 до 100 нм.
3
2
5. Полиуретановый эластомер по п.1, в котором углеродная сажа обладает дополнительными свойствами, включая, по меньшей мере, одно из нижеприведенных свойств: кажущаяся объемная плотность составляет менее 200 кг/м, объем пор составляет, по меньшей мере, 300 мл на 100 г, абсорбция йода составляет, по меньшей мере, 700 мг/г, а площадь поверхности, определенная по методу Брунауэра-Эмметта-Теллера (Brunauer-Emmett-Teller) (BET) составляет, по меньшей мере, 800 м/г.
4
6
6. Полиуретановый эластомер по п.1, где данный полиуретановый эластомер проявляет поверхностное удельное сопротивление от 1·10 до 1·10 Ом.
4
8
4
8
7. Способ получения полупроводящего полиуретанового эластомера, включающий стадии (а) получения форполимера с концевыми изоцианатными группами, при котором в данный форполимер вводят, по меньшей мере, 0,3 вес.% агрегированной углеродной сажи в виде частиц, средний диаметр которых составляет 100 нм или менее, причем объемное удельное сопротивление данного форполимера составляет от 1·10 до 1·10 Ом, и (б) взаимодействия форполимера, имеющего концевые изоцианатные группы, со способным к взаимодействию с изоцианатными группами компонентом для получения полиуретанового эластомерного форполимера с поверхностным удельным сопротивлением от 1·10 до 1·10 Ом, причем форполимер с концевыми изоцианатными группами и способный к взаимодействию с изоцианатными группами компонент находятся в таком соотношении, что форполимер с изоцианатными концевыми группами образует непрерывную фазу, а способный к взаимодействию с изоцианатными группами компонент образует дисперсную фазу, при таких условиях, что агрегированная углеродная сажа в виде частиц формирует в полиуретановом эластомере электропроводящий путь.
8. Способ по п.7, при котором углеродную сажу выбирают из числа продуктов Ketjenblack™ EC-600JD, Ketjenblack™ EC-330JMA и их комбинаций.
9. Способ по п.7, при котором углеродная сажа присутствует в количестве от 0,3 вес.% до 5 вес.%.
10. Способ по п.7, при котором размер частиц углеродной сажи составляет от 30 до 100 нм.
3
2
11. Способ по п.7, при котором углеродная сажа обладает дополнительными свойствами, включая, по меньшей мере, одно из нижеприведенных свойств: кажущаяся объемная плотность составляет менее 200 кг/м, объем пор составляет, по меньшей мере, 300 мл на 100 г, абсорбция йода составляет, по меньшей мере, 700 мг/г, а площадь поверхности, определенная по методу Брунауэра-Эмметта-Теллера (Brunauer-Emmett-Teller) (BET) составляет, по меньшей мере, 800 м/г.
4
6
12. Способ по п.7, при котором полиуретановый эластомер проявляет поверхностное удельное сопротивление от 1·10 до 1·10 Ом.